(57)【要約】【課題】水処理に継続的に使用される逆浸透膜にファウリングが生じた際、より効果的に洗浄することができ、逆浸透膜の性能の回復率の低下を従来よりも抑えることができる、逆浸透膜の洗浄方法を提供する。【解決手段】ファウリングが生じた逆浸透膜を、定期又は不定期に複数回、アルカリ洗浄液を用いて洗浄する方法において、アミド化合物を含有し、かつキレート剤を含有しないアルカリ洗浄液１を用いる回と、キレート剤を含有し、かつアミド化合物を含有しないアルカリ洗浄液２を用いる回とを含む、逆浸透膜の洗浄方法。【選択図】なし【特許請求の範囲】
【請求項１】
ファウリングが生じた逆浸透膜を、定期又は不定期に複数回、アルカリ洗浄液を用いて洗浄する方法において、
アミド化合物を含有し、かつキレート剤を含有しないアルカリ洗浄液１を用いる回と、キレート剤を含有し、かつアミド化合物を含有しないアルカリ洗浄液２を用いる回とを含む、逆浸透膜の洗浄方法。
【請求項２】
前記アミド化合物が芳香族アミドである、請求項１に記載の逆浸透膜の洗浄方法。
【請求項３】
前記アルカリ洗浄液１及び前記アルカリ洗浄液２のうちの少なくともいずれかのアルカリ洗浄液が、界面活性剤をさらに含有する、請求項１又は２に記載の逆浸透膜の洗浄方法。
【請求項４】
前記界面活性剤がアニオン系界面活性剤である、請求項３に記載の逆浸透膜の洗浄方法。
【請求項５】
前記アルカリ洗浄液２が、還元剤をさらに含有する、請求項１〜４のいずれか１項に記載の逆浸透膜の洗浄方法。
【請求項６】
前記アルカリ洗浄液１及び前記アルカリ洗浄液２のうちの少なくともいずれかのアルカリ洗浄液が、ｐＨ１０〜１３である、請求項１〜５のいずれか１項に記載の逆浸透膜の洗浄方法。
【請求項７】
前記アルカリ洗浄液１を用いる回、及び前記アルカリ洗浄液２を用いる回のうちの少なくともいずれかの回において、各アルカリ洗浄液による洗浄の前もしくは後に、又は前後両方で酸洗浄液による洗浄を行う、請求項１〜６のいずれか１項に記載の逆浸透膜の洗浄方法。
【請求項８】
前記酸洗浄液がｐＨ２〜４である、請求項７に記載の逆浸透膜の洗浄方法。
【請求項９】
前記逆浸透膜がポリアミド系逆浸透膜である、請求項１〜８のいずれか１項に記載の逆浸透膜の洗浄方法。
【発明の詳細な説明】
【技術分野】
【０００１】
本発明は、逆浸透（ＲＯ：Reverse Osmosis）膜の洗浄方法に関し、より詳しくは、排水処理、特に、半導体や液晶等の電子材料の製造工程等の排水回収系における排水処理に用いられる逆浸透膜の洗浄方法に関する。
【背景技術】
【０００２】
逆浸透膜は、海水の淡水化や超純水の製造、排水処理等の種々の水処理に用いられている。これらの水処理に用いられる逆浸透膜は、継続使用によって、膜供給水中の除去対象物質等によるファウリングを生じる場合がある。特に、半導体や液晶等の電子材料の製造工程における排水回収系の排水処理に用いられる逆浸透膜においては、鉄等の金属成分（無機成分）に起因する無機ファウリングのみならず、ノニオン界面活性剤等に起因する有機ファウリングや、バイオファウリング等の様々な要因によるファウリングが生じる。
【０００３】
逆浸透膜にファウリングが生じると、膜の閉塞による水処理能力の低下や水処理装置の運転コストの増大を招くこととなる。このため、逆浸透膜を継続的に使用する場合には、ファウリング対策として、随時、洗浄が行われる。
無機ファウリングは、通常、酸により洗浄され、これによる膜性能の低下は比較的容易に回復させることができる。これに対して、有機ファウリングやバイオファウリング、さらに、これらに金属酸化物等が複合した汚染物質に起因するファウリングによる膜性能の低下を回復させることは比較的困難である。
【０００４】
有機ファウリングやバイオファウリングに対する洗浄方法としては、例えば、非特許文献１に、バイオファウリングに対しては、高ｐＨのアルカリ洗浄液を用いて浸漬洗浄し、また、有機ファウリングに対しては、高ｐＨのアルカリ洗浄液を用いたアルカリ洗浄工程と、低ｐＨの洗浄液を用いた酸洗浄工程とを１セットとした浸漬洗浄を行うことが記載されている。
【先行技術文献】
【非特許文献】
【０００５】
【非特許文献１】“FILMTEC(TM) Reverse Osmosis Membranes Technical Manual”、Dow Water & Process Solutions、２０１６年４月、ｐ．１２９−１３１
【発明の概要】
【発明が解決しようとする課題】
【０００６】
しかしながら、上記のような洗浄方法は、初回の洗浄効果は高いものの、継続的に使用される逆浸透膜に対して、随時、同じ方法で洗浄しても、洗浄効果が徐々に低下し、逆浸透膜の性能の回復率の低下度が大きくなるという課題を有していた。
【０００７】
本発明は、上記技術的課題を解決するためになされたものであり、水処理に継続的に使用される逆浸透膜にファウリングが生じた際、より効果的に洗浄することができ、逆浸透膜の性能の回復率の低下を従来よりも抑えることができる、逆浸透膜の洗浄方法を提供することを目的とするものである。
【課題を解決するための手段】
【０００８】
本発明は、逆浸透膜の洗浄において、アミド化合物を含有するアルカリ洗浄液とキレート剤を含有するアルカリ洗浄液とを交替で用いることにより、洗浄後の逆浸透膜の透過流束の回復率が低下する程度を小さく抑えることができることを見出したことに基づくものである。
【０００９】
すなわち、本発明は、以下の［１］〜［９］を提供するものである。
［１］ファウリングが生じた逆浸透膜を、定期又は不定期に複数回、アルカリ洗浄液を用いて洗浄する方法において、アミド化合物を含有し、かつキレート剤を含有しないアルカリ洗浄液１を用いる回と、キレート剤を含有し、かつアミド化合物を含有しないアルカリ洗浄液２を用いる回とを含む、逆浸透膜の洗浄方法。
［２］前記アミド化合物が芳香族アミドである、上記［１］に記載の逆浸透膜の洗浄方法。
［３］前記アルカリ洗浄液１及び前記アルカリ洗浄液２のうちの少なくともいずれかのアルカリ洗浄液が、界面活性剤をさらに含有する、上記［１］又は［２］に記載の逆浸透膜の洗浄方法。
［４］前記界面活性剤がアニオン系界面活性剤である、上記［３］に記載の逆浸透膜の洗浄方法。
［５］前記アルカリ洗浄液２が、還元剤をさらに含有する、上記［１］〜［４］のいずれか１項に記載の逆浸透膜の洗浄方法。
［６］前記アルカリ洗浄液１及び前記アルカリ洗浄液２のうちの少なくともいずれかのアルカリ洗浄液が、ｐＨ１０〜１３である、上記［１］〜［５］のいずれか１項に記載の逆浸透膜の洗浄方法。
【００１０】
［７］前記アルカリ洗浄液１を用いる回、及び前記アルカリ洗浄液２を用いる回のうちの少なくともいずれかの回において、各アルカリ洗浄液による洗浄の前もしくは後に、又は前後両方で酸洗浄液による洗浄を行う、上記［１］〜［６］のいずれか１項に記載の逆浸透膜の洗浄方法。
［８］前記酸洗浄液がｐＨ２〜４である、上記［７］に記載の逆浸透膜の洗浄方法。
［９］前記逆浸透膜がポリアミド系逆浸透膜である、上記［１］〜［８］のいずれか１項に記載の逆浸透膜の洗浄方法。
【発明の効果】
【００１１】
本発明の逆浸透膜の洗浄方法によれば、水処理に継続的に使用される逆浸透膜にファウリングが生じた際、より効果的に洗浄することができ、逆浸透膜の性能の回復率の低下を従来よりも抑えることができる。
したがって、本発明の洗浄方法によれば、初回の洗浄と同等レベルの洗浄効果を、２回目以降の洗浄においても長期間にわたって維持することができるため、逆浸透膜の使用寿命を延ばすことができる。ひいては、逆浸透膜の水処理能力の低下の抑制や水処理装置の運転コストの増大の抑制にもつながる。
【発明を実施するための形態】
【００１２】
以下、本発明について詳細に説明する。
本発明の逆浸透膜の洗浄方法は、ファウリングが生じた逆浸透膜を、定期又は不定期に複数回、アルカリ洗浄液を用いて洗浄する方法である。そして、アミド化合物を含有し、かつキレート剤を含有しないアルカリ洗浄液１を用いる回と、キレート剤を含有し、かつアミド化合物を含有しないアルカリ洗浄液２を用いる回とを含むことを特徴とする。
このように、逆浸透膜の複数回の洗浄において、２種類のアルカリ洗浄液１及び２を交替で用いることにより、逆浸透膜の性能の回復率の低下を従来よりも抑えることができる。また、洗浄のいずれの回でも、アミド化合物及びキレート剤を含有するアルカリ洗浄液を用いる場合よりも、良好な洗浄効果を得ることができ、洗浄液のコスト面においても有利である。
なお、ここで言う「交替」とは、アルカリ洗浄液１又は２のいずれか一方から他方への１回限りの変更の場合も、相互の変更が複数回繰り返される場合も含むものとする。
【００１３】
［逆浸透膜］
本発明における洗浄対象である逆浸透膜は、海水の淡水化や超純水の製造、排水処理等の種々の水処理に使用されて、ファウリングが生じた逆浸透膜である。
逆浸透膜の材質は、芳香族ポリアミド等のポリアミド系や、酢酸セルロース系等の水処理用逆浸透膜において公知のものでよく、本発明の洗浄方法は、特に、ポリアミド系逆浸透膜の洗浄に効果的である。
また、本発明は、従来の洗浄液では十分な洗浄効果を得ることができない逆浸透膜、特に、有機ファウリングやバイオファウリングが生じた逆浸透膜に効果的である。
【００１４】
［アルカリ洗浄液１］
アルカリ洗浄液１は、アミド化合物を含有し、かつキレート剤を含有しない、高ｐＨの洗浄液である。
アルカリ洗浄液１は、アミド化合物の他に、例えば、アルカリ剤及び界面活性剤等の薬剤、並びに溶媒等を含んでいてもよいが、キレート剤は含まない。アルカリ洗浄液１は、１液型でも、あるいはまた、２剤以上からなり、これらが混合されてなるものであってもよく、通常、水溶液として用いられる。また、高濃度又は固形剤を水等の溶媒で希釈又は溶解して調製されたものであってもよい。
【００１５】
アルカリ洗浄液１のｐＨは、アミド化合物による洗浄効果の観点から、８以上であることが好ましく、また、逆浸透膜の劣化を抑制する観点から、１４以下であることが好ましく、より好ましくは９〜１４であり、さらに好ましくは１０〜１３である。所望のｐＨの調整は、アルカリ剤の添加により行うことができる。
【００１６】
＜アミド化合物＞
アミド化合物による洗浄作用の機構は明らかではないが、アミド化合物のアミド結合部位が、逆浸透膜とファウリングの原因物質との間に浸透し、該原因物質の膜表面からの剥離を促す作用を奏するものと考えられる。特に、ポリアミド系逆浸透膜は、アミド結合部位を有している点で、該アミド化合物と共通していることから、該アミド化合物との親和性が高く、前記原因物質の剥離作用がより促されるものと推測される。
したがって、アミド化合物は、逆浸透膜とファウリングの原因物質との間に浸透しやすいものであることが好ましく、このような観点から、水に対して可溶性を有していることが好ましい。また、良好な洗浄効果を得る観点から、分子量３００以下と比較的低分子量であることが好ましく、より好ましくは２５０以下、より好ましくは２００以下である。
【００１７】
前記アミド化合物としては、洗浄効果の観点から、カルボン酸アミドが好ましい。具体的には、ニコチンアミド、ベンズアミド、ｐ−アミノベンズアミド、フタルアミド、テレフタルアミド、フタルアミド酸、馬尿酸、ベンズアニリド及びｐ−アミノベンズアニリド等の芳香族アミド；Ｌ−アスパラギン、Ｌ−グルタミン、ホルミアミド、アセトアミド、Ｎ，Ｎ−ジメチルホルムアミド、Ｎ，Ｎ−ジメチルアセトアミド及びピラセタム等の脂肪族アミド；２−ピロリドン、Ｎ−メチルピロリドン、１−エチル−２−ピロリドン、Ｎ−ビニル−２−ピロリドン、Ｌ−ピログルタミン酸及び２−イミダゾリジノン等の環状アミドが挙げられる。これらのうち、１種単独で用いても、２種以上を併用してもよい。
良好な洗浄効果を得る観点からは、アミド化合物としては、芳香族アミドを用いることが好ましく、これらのうち、水溶性の観点から、ニコチンアミド、ベンズアミド、ｐ−アミノベンズアミド、フタルアミド、フタルアミド酸又は馬尿酸がより好ましく、さらに好ましくはニコチンアミド又はベンズアミドである。
【００１８】
アルカリ洗浄液１中のアミド化合物の含有量は、アミド化合物の種類や洗浄液のｐＨ、洗浄液中の他の併用薬剤等により異なり、適宜設定されるが、十分な洗浄効果が得られる量とする観点から、通常、０．１〜１０質量％であることが好ましく、より好ましくは０．２〜８質量％、さらに好ましくは０．５〜５質量％である。
【００１９】
＜その他の成分＞
アミド化合物以外に、アルカリ洗浄液１に含まれ得る薬剤としては、例えば、アルカリ剤、界面活性剤等が挙げられる。これらの薬剤のうち、１種単独で用いられても、２種以上が併用されてもよい。
【００２０】
アルカリ剤は、アルカリ洗浄液１を所望のｐＨとなるように調整するために添加される。アルカリ剤としては、例えば、水酸化ナトリウム及び水酸化カリウム等のアルカリ金属の水酸化物を用いることができる。
【００２１】
界面活性剤は、アルカリ洗浄液１中の各薬剤の分散効果を高め、洗浄効果を向上させる観点から添加されることが好ましい。界面活性剤としては、ドデシルベンゼンスルホン酸ナトリウム等のアルキルベンゼンスルホン酸塩；ドデシル硫酸ナトリウム等のアルキル硫酸塩のようなアニオン系界面活性剤、また、ジエチレングリコールモノメチルエーテル等のポリアルキレングリコールモノアルキルエーテルのようなノニオン系界面活性剤等が挙げられる。これらのうち、分散効果の観点から、アニオン系界面活性剤が好ましい。
界面活性剤の添加濃度は、分散効果及び洗浄効果の観点から、１〜１００００ｐｐｍであることが好ましく、好ましくは１０〜５０００ｐｐｍ、より好ましくは５０〜２０００ｐｐｍである。
【００２２】
また、溶媒としては、アルカリ洗浄液１中の各薬剤の溶解性向上の観点から、水以外に有機溶媒を含有してもよく、例えば、エタノール等のアルコール類；エチレングリコール、プロピレングリコール及びブタンジオール等のポリオール類；モノエタノールアミン、ジエタノールアミン及びトリエタノールアミン等のアミン類、アセトン等のケトン類；ジメチルエーテル、ジエチルエーテル及びジエチレングリコールモノメチルエーテル等のエーテル類等が挙げられる。これらのうち、１種単独で用いられても、２種以上が併用されてもよい。
【００２３】
［アルカリ洗浄液２］
アルカリ洗浄液２は、キレート剤を含有し、かつアミド化合物を含有しない、高ｐＨの洗浄液である。
アルカリ洗浄液２は、キレート剤の他に、例えば、アルカリ剤、界面活性剤及び還元剤等の薬剤、並びに溶媒等を含んでいてもよいが、アミド化合物は含まない。アルカリ洗浄液２も、アルカリ洗浄液１と同様に、１液型でも、あるいはまた、２剤以上からなり、これらが混合されてなるものであってもよく、通常、水溶液として用いられる。また、高濃度又は固形剤を水等の溶媒で希釈又は溶解して調製されたものであってもよい。
【００２４】
アルカリ洗浄液２のｐＨは、キレート剤による洗浄効果の観点から、８以上であることが好ましく、また、逆浸透膜の劣化を抑制する観点から、１４以下であることが好ましく、より好ましくは９〜１４であり、さらに好ましくは１０〜１３である。所望のｐＨの調整は、アルカリ剤の添加により行うことができる。
【００２５】
＜キレート剤＞
キレート剤は、カルシウムやマグネシウム、鉄等の金属イオンを封鎖する金属封鎖作用を有するものであり、金属成分、特に有機金属成分に起因するファウリングに対する洗浄効果を奏するものである。
したがって、キレート剤は、良好な洗浄効果を得るために、逆浸透膜の膜表面に満遍なく分散することが好ましく、このような観点から、水に対して可溶性を有していることが好ましい。
【００２６】
前記キレート剤としては、例えば、エチレンジアミン四酢酸（ＥＤＴＡ）、グリコールエーテルジアミン四酢酸（ＥＧＴＡ）、ヘキサメタリン酸、ポリリン酸、ホスホノブタントリカルボン酸（ＰＢＴＣ）、ホスホン酸、ポリマレイン酸、クエン酸、シュウ酸、グルコン酸、及びこれらの塩等が挙げられる。これらのうち、１種単独で用いても、２種以上を併用してもよい。
【００２７】
アルカリ洗浄液２中のキレート剤の含有量は、キレート剤の種類や洗浄液のｐＨ、洗浄液中の他の併用薬剤等により異なり、適宜設定されるが、十分な洗浄効果が得られる量とする観点から、通常、１０〜２００００ｐｐｍであることが好ましく、好ましくは１００〜１００００ｐｐｍ、より好ましくは５００〜８０００ｐｐｍである。
【００２８】
＜その他の成分＞
キレート剤以外に、アルカリ洗浄液２に含まれ得る薬剤としては、例えば、アルカリ剤、界面活性剤、還元剤等が挙げられる。これらの薬剤のうち、１種単独で用いられても、２種以上が併用されてもよい。
【００２９】
アルカリ剤は、アルカリ洗浄液２を所望のｐＨとなるように調整するために添加される。アルカリ剤としては、例えば、水酸化ナトリウム及び水酸化カリウム等のアルカリ金属の水酸化物を用いることができる。
【００３０】
界面活性剤は、アルカリ洗浄液２中の各薬剤の分散効果を高め、洗浄効果を向上させる観点から添加されることが好ましい。界面活性剤としては、アルカリ洗浄液１に添加されるものと同様のものを用いることができ、ドデシルベンゼンスルホン酸ナトリウム等のアルキルベンゼンスルホン酸塩；ドデシル硫酸ナトリウム等のアルキル硫酸塩のようなアニオン系界面活性剤、また、ジエチレングリコールモノメチルエーテル等のポリアルキレングリコールモノアルキルエーテルのようなノニオン系界面活性剤等が挙げられる。これらのうち、分散効果の観点から、アニオン系界面活性剤が好ましい。
界面活性剤の添加濃度は、分散効果及び洗浄効果の観点から、１〜１００００ｐｐｍであることが好ましく、好ましくは１０〜５０００ｐｐｍ、より好ましくは５０〜２０００ｐｐｍである。
【００３１】
還元剤は、ファウリングの原因となる金属成分を還元し、キレート剤の金属封鎖作用を補助する役割を有しており、また、前記金属成分を析出させて除去する機能も有している。このため、還元剤を添加することにより、逆浸透膜の洗浄効果をより向上させることができる。還元剤は、良好な洗浄効果を得るために、逆浸透膜の膜表面に満遍なく分散することが好ましく、このような観点から、水に対して可溶性を有していることが好ましい。還元剤としては、例えば、ホルムアルデヒドやヒドラジン、また、次亜リン酸、亜硫酸、重亜硫酸、及びメタ重亜硫酸、並びにこれらの塩、硫酸第一鉄、二酸化硫黄等が挙げられる。これらのうち、１種単独で用いても、２種以上を併用してもよい。これらのうち、重亜硫酸ナトリウム、亜硫酸ナトリウム又はヒドラジンが好ましい。
還元剤の添加濃度は、洗浄効果の観点から、１〜２００００ｐｐｍであることが好ましく、好ましくは１０〜１００００ｐｐｍ、より好ましくは１００〜５０００ｐｐｍである。
【００３２】
また、溶媒としては、アルカリ洗浄液２中の各薬剤の溶解性向上の観点から、アルカリ洗浄液１と同様に、水以外に有機溶媒を含有してもよく、例えば、エタノール等のアルコール類；エチレングリコール、プロピレングリコール及びブタンジオール等のポリオール類；モノエタノールアミン、ジエタノールアミン及びトリエタノールアミン等のアミン類、アセトン等のケトン類；ジメチルエーテル、ジエチルエーテル及びジエチレングリコールモノメチルエーテル等のエーテル類等が挙げられる。これらのうち、１種単独で用いられても、２種以上が併用されてもよい。
【００３３】
［洗浄方法］
本発明の洗浄方法においては、ファウリングにより膜性能が所定の程度にまで低下する毎に、その都度、アルカリ洗浄液１又はアルカリ洗浄液２を用いた洗浄を１回行い、このような洗浄を継続的に複数回行う。
１回の洗浄を行う時期は、定期でも不定期でもいずれでもよい。例えば、排水処理に用いられる逆浸透膜においては、処理する汚染液の汚染の程度によって適宜設定され、通常、水処理効率の観点から、各回の間隔は、１〜６か月程度であることが好ましい。
【００３４】
各回のアルカリ洗浄において、アルカリ洗浄液１又はアルカリ洗浄液２のいずれを用いるかは、特に限定されるものではなく、ファウリングの原因物質や程度等に応じて適宜設定される。アルカリ洗浄液１とアルカリ洗浄液２とを１回毎に交替して用いてもよく、また、アルカリ洗浄液１及び２のいずれか一方を複数回連続して用いた後、他方のアルカリ洗浄液に交替させてもよい。
目安としては、アルカリ洗浄液１及び２のいずれか一方を用いた洗浄を複数回連続して用いた後、逆浸透膜の透過流束の回復度が低下してきた場合、すなわち、十分な洗浄効果が得られなくなってきたと判断される場合に、その次の回の洗浄において、他方のアルカリ洗浄液に交替させるようにすることが好ましい。
【００３５】
アルカリ洗浄液１又は２を用いた逆浸透膜の洗浄は、各洗浄液に逆浸透膜を接触させればよく、特に限定されるものではない。例えば、逆浸透膜に対する通液の順方向又は逆方向に洗浄液を循環流通させる循環洗浄、又は、逆浸透膜を洗浄液に浸漬する浸漬洗浄により、洗浄することができる。１回の洗浄において、これらの複数の方法を組み合わせてもよい。
【００３６】
また、アルカリ洗浄液１又はアルカリ洗浄液２を用いた１回の洗浄において、各アルカリ洗浄液による洗浄の前又は後に、又は前後両方で酸洗浄液による洗浄を行ってもよい。このような酸洗浄を行うことにより、金属成分に起因するスケールや金属コロイド等によるファウリングに対して有効な洗浄効果が得られる。
酸洗浄液による洗浄は、複数回のアルカリ洗浄液（アルカリ洗浄液１又は２）を用いた洗浄のうちの１回のみにおいて行ってもよく、あるいはまた、２回以上、さらにいずれの回においても行うようにしてもよい。
【００３７】
酸洗浄液としては、例えば、塩酸、硝酸、クエン酸、シュウ酸等の酸を含む水溶液を用いることができる。これらの酸は、１種単独で用いても、２種以上を併用してもよい。
酸洗浄液のｐＨは、洗浄効果の観点から、５以下であることが好ましく、また、逆浸透膜の劣化を抑制する観点から、１以上であることが好ましく、より好ましくは２〜４、さらに好ましくは３〜４である。
【００３８】
各洗浄液による洗浄時間は、特に限定されるものではなく、ファウリングの原因物質や程度等に応じて適宜設定される。逆浸透膜の膜性能が回復するのに十分な時間とする観点から、また、膜の劣化を考慮して、通常、０．５〜４８時間程度とする。
【００３９】
各洗浄液による洗浄後は、通常、逆浸透膜に純水等の高純度水を流通させてリンスする。その後、逆浸透膜を再使用に供する。
【実施例】
【００４０】
以下、本発明をより詳細に説明するが、本発明は下記実施例により限定されるものではない。
【００４１】
［試験１］アミド化合物を含有するアルカリ洗浄液による洗浄効果の確認
擬似排水を流通させることによってファウリングが生じた逆浸透膜（汚染膜）を、各種洗浄液試料を用いて洗浄した。このときの逆浸透膜の膜性能について、下記に示す評価を行った。なお、評価温度は２５℃（標準温度）とした。評価条件を以下に示す。
＜逆浸透膜＞
芳香族ポリアミド系逆浸透膜：「ＥＳ−２０」、日東電工株式会社製；平膜；有効膜面積（Ｓ）：８．０４×１０-4［ｍ2］、温度換算係数α＝１．０２４（２５−ｔ）（ｔ：温度［℃］）
【００４２】
＜洗浄液＞
各洗浄液試料は、いずれも、水酸化ナトリウム（ＮａＯＨ）添加によりｐＨ１２に調整した。
（試料１）２質量％ニコチンアミド＋ＮａＯＨの水溶液
（試料２）１質量％ベンズアミド＋ＮａＯＨの水溶液
（試料３）２質量％ニコチンアミド＋１５００ｐｐｍドデシルベンゼンスルホン酸ナトリウム（ＳＤＢＳ）＋ＮａＯＨの水溶液
（試料４）ＮａＯＨ水溶液
（試料５）１５００ｐｐｍＳＤＢＳ＋ＮａＯＨの水溶液
【００４３】
＜擬似排水＞
ガラス基材用洗浄剤（「セミクリーンＫＧ」、横浜油脂工業株式会社製）を含む水溶液；ノニオン系界面活性剤含有濃度２００ｐｐｍ
＜洗浄方法＞
上記各試料の洗浄液を用いて、循環洗浄を２時間、浸漬洗浄を１５時間、及び循環洗浄を２時間、順次行った。循環洗浄時の透過圧力は０．２ＭＰａ（ゲージ圧；以下、同様。）とした。
【００４４】
＜評価方法＞
以下の手順により、逆浸透膜の膜性能の評価を行った。
（１）逆浸透膜の新膜に、純水（ｐＨ７）を０．７５ＭＰａで２４時間流通させて、新膜の透過流束（Ｊｖ0）を求めた。次いで、５００ｐｐｍ塩化ナトリウム水溶液を０．７５ＭＰａで２４時間流通させて、脱塩率を求めた。
（２）その後、擬似排水を０．７５ＭＰａで３日間流通させて汚染膜を得た。この汚染膜（洗浄前の逆浸透膜）について、上記（１）と同様にして、純水の透過流束（Ｊｖ1）及び脱塩率を求めた。
（３）そして、前記汚染膜を上記洗浄方法により洗浄し、洗浄後の逆浸透膜について、上記（１）と同様にして、純水の透過流束（Ｊｖ2）及び脱塩率を求めた。
（４）上記の各測定結果から、新膜の透過流束（Ｊｖ0）に対する洗浄後の逆浸透膜の透過流束（Ｊｖ2）の比率（百分率）を算出し、これを逆浸透膜の膜性能の回復率［％］とした。
なお、透過流束（Ｊｖ）は、逆浸透膜に対する純水の透過流量（Ｑ）を測定することにより、下記式から求められる。
Ｊｖ［ｍ3／（ｍ2・ｄａｙ）］＝Ｑ［ｍ3／ｄａｙ］／Ｓ［ｍ2］×α
上記式において、Ｓ：有効膜面積、α：温度換算係数を表す。なお、温度換算係数αは、使用する膜に固有の温度に対応して定められた値であり、標準温度２５℃における値に換算するための係数である。
また、脱塩率（ＳＲ）は、逆浸透膜の透過液の電気伝導率（σｐ）及び濃縮液の電気伝導率（σｃ）を測定することにより、下記式から求められる。
ＳＲ［％］＝（１−σｐ［ｍＳ／ｍ］／σｃ［ｍＳ／ｍ］）×１００
【００４５】
各洗浄液試料について、上記評価方法により求められた各透過流束及び洗浄前後でのその変化量、並びに回復率を下記表１にまとめて示す。また、脱塩率は、いずれにおいても、９７〜９９％と高い値を示していた。
【００４６】
【表１】
2018122206.tif 000002
【００４７】
表１に示した結果から分かるように、アミド化合物を用いたアルカリ洗浄液を用いた場合（試料１〜３）は、膜性能の回復率が高く、脱塩率も高く維持されていることから、離良好な洗浄効果が得られることが認められた。特に、ドデシルベンゼンスルホン酸ナトリウム（アニオン系界面活性剤）を併用した場合（試料３）は、より優れた洗浄効果が得られると言える。
【００４８】
［実施例１］
擬似排水を流通させた逆浸透膜（汚染膜）を、アルカリ洗浄液１及び２を用いた交替洗浄により、６回洗浄した。逆浸透膜に擬似排水を０．７５ＭＰａで１．５時間流通させる毎に、１回洗浄した。
各回の洗浄毎に、逆浸透膜の膜性能の回復率及び脱塩率を評価した。アルカリ洗浄液１による洗浄を３回行った時点で回復率が低下し、４回目の洗浄においても回復率の大幅な上昇は見られなかったため、５回目の洗浄からアルカリ洗浄液２による洗浄に交替して行った。
上記洗浄における評価条件を以下に示す。なお、評価温度は２５℃（標準温度）とした。
＜逆浸透膜＞
芳香族ポリアミド系逆浸透膜：「ＥＳ−２０」、日東電工株式会社製；平膜；有効膜面積（Ｓ）：８．０４×１０-4［ｍ2］
【００４９】
＜洗浄液＞
各洗浄液は、いずれも、水酸化ナトリウム（ＮａＯＨ）添加によりｐＨ１２に調整した。
・アルカリ洗浄液１：２質量％ニコチンアミド＋５０ｐｐｍドデシル硫酸ナトリウム＋ＮａＯＨの水溶液
・アルカリ洗浄液２：５０００ｐｐｍグルコン酸ナトリウム＋５０ｐｐｍドデシル硫酸ナトリウム＋ＮａＯＨの水溶液
【００５０】
＜擬似排水＞
ノニオン系界面活性剤（ポリオキシエチレンポリオキシプロピレンモノアルキルエーテル；アルキル基の炭素数１６〜１８）含有量５０ｐｐｍ＋鉄分含有量（塩化第二鉄由来）０．５ｐｐｍ＋塩化ナトリウム含有量３００ｐｐｍの水溶液；Ｍアルカリ度１０ｐｐｍ；カルシウム硬度１０ｐｐｍ；ｐＨ７
＜各回の洗浄方法＞
アルカリ洗浄液１又は２のいずれかを用いて、循環洗浄を１時間、浸漬洗浄を１時間、及び循環洗浄を１時間、順次行った。循環洗浄時の透過圧力は約０．７５ＭＰａとした。
【００５１】
＜回復率の評価＞
逆浸透膜に純水（２５℃）を０．７５ＭＰａで２４時間流通させた後、逆浸透膜の透過流束を求めた。
新膜の透過流束に対する各回の洗浄後の透過流束の比率（百分率）を算出し、これを逆浸透膜の膜性能の回復率［％］とした。
＜脱塩率の評価＞
逆浸透膜にｐＨ７の５００ｐｐｍ塩化ナトリウム水溶液を０．７５ＭＰａで１時間流通させて、上記試験１と同様にして、脱塩率を求めた。
【００５２】
新膜及び各回の洗浄前後での透過流量及びその変化量、並びに回復率及び脱塩率を下記表２に示す。
【００５３】
【表２】
2018122206.tif 000003
【００５４】
表２に示した結果から分かるように、アルカリ洗浄液１を用いた洗浄から、５回目の洗浄において、アルカリ洗浄液２を用いた洗浄に交替したことにより、回復率も脱塩率も向上した。このことから、アルカリ洗浄液１による洗浄及びアルカリ洗浄液２による洗浄を交替させて洗浄することにより、初回の洗浄と同等レベルの洗浄効果を、後の回の洗浄においても維持し得ると言える。
【００５５】
［実施例２］
工場の液晶製造工程の排水（ノニオン系界面活性剤及び鉄分含有）回収系に設置されている逆浸透膜モジュール（汚染膜）を、アルカリ洗浄液１による洗浄工程を含む洗浄１、及びアルカリ洗浄液２による洗浄工程を含む洗浄２の交替洗浄により、１か月毎に、６回洗浄した。
各回の洗浄毎に、逆浸透膜の膜性能の回復率を評価した。洗浄１を３回行ったところ、３回目の洗浄による回復率が低下していたため、４回目の洗浄は洗浄２に交替して行った。
上記洗浄において用いた逆浸透膜、洗浄液、及び各回の洗浄方法の詳細を以下に示す。
＜逆浸透膜＞
複合ポリアミド系逆浸透膜：「ＣＰＡ５−ＬＤ」、日東電工株式会社製；スパイラル型モジュール：有効膜面積（Ｓ）：３７．１［ｍ2］
【００５６】
＜洗浄液＞
各アルカリ洗浄液は、いずれも、水酸化ナトリウム（ＮａＯＨ）添加によりｐＨ１２に調整した。
（洗浄１）
・酸洗浄液：０．１質量％シュウ酸水溶液；ｐＨ２
・アルカリ洗浄液１：２質量％ニコチンアミド＋１５００ｐｐｍドデシル硫酸ナトリウム＋ＮａＯＨの水溶液
（洗浄２）
・酸洗浄液：０．１質量％シュウ酸水溶液；ｐＨ２
・アルカリ洗浄液２：１５００ｐｐｍヘキサメタリン酸ナトリウム＋１５００ｐｐｍドデシルベンゼンスルホン酸ナトリウム＋１５００ｐｐｍ重亜硫酸ナトリウム＋ＮａＯＨの水溶液
【００５７】
＜各回の洗浄方法＞
洗浄１による洗浄を行う回、及び洗浄２による洗浄を行う回のいずれも、以下の手順により行った。
（１）逆浸透膜モジュールを排水回収系の運転ラインから洗浄ラインに切り換えた。
（２）酸洗浄液を用いて２時間循環洗浄を行った後、純水を流通させてリンスした。
（３）アルカリ洗浄液を用いて２時間循環洗浄を行った後、循環を止めて、１５時間浸漬洗浄を行った。再び、２時間循環洗浄を行った後、純水を流通させてリンスした。
（４）洗浄ラインから前記運転ラインに切り換えて、洗浄後の逆浸透膜モジュールを排水処理に供した。
【００５８】
＜回復率の評価＞
逆浸透膜モジュールに、純水（２５℃）を０．７５ＭＰａで２４時間流通させた後、逆浸透膜モジュール１本当たりの透過流量［ｍ3／（本・ｄａｙ）］を求めた。
新膜の透過流量に対する各回の洗浄後の透過流量の比率（百分率）を算出し、これを逆浸透膜の膜性能の回復率［％］とした。
【００５９】
新膜及び各回の洗浄前後での透過流量及びその変化量、並びに回復率を下記表３にまとめて示す。
【００６０】
【表３】
2018122206.tif 000004
【００６１】
表３に示した結果から分かるように、アルカリ洗浄液１を用いた洗浄１から、アルカリ洗浄液２を用いた洗浄２に交替した４回目の洗浄において、回復率が向上し、良好な洗浄効果が得られることが認められた。このことから、アルカリ洗浄液１による洗浄のみを繰り返すよりも、アルカリ洗浄液２による洗浄と交替させる洗浄方法によれば、初回の洗浄と同等レベルの洗浄効果を、後の回の洗浄においても維持し得ると言える。